【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
（Ａ）紫外線吸収性重合体  １００質量部；及び、
（Ｂ）多官能（メタ）アクリレート  ２０〜６００質量部；
を含み、上記（Ａ）紫外線吸収性重合体は、
（ａ１）１分子中にベンゾトリアゾール骨格、トリアジン骨格、及びベンゾフェノン骨格からなる群から選択される１種以上の骨格を１個以上有する（メタ）アクリレートに由来する構成単位  １０〜６０モル％；
（ａ２）アルキル（メタ）アクリレートに由来する構成単位  １０〜５０モル％；及び、
（ａ３）１分子中に１個以上のイソシアネート基を有する化合物に由来する構成単位  １０〜７０モル％；
を含み、ここで上記成分（ａ１）に由来する構成単位、上記成分（ａ２）に由来する構成単位、及び上記成分（ａ３）に由来する構成単位の和は１００モル％である；
活性エネルギー線硬化性樹脂組成物。
【請求項２】
上記（Ａ）紫外線吸収性重合体が、更に（ａ４）水酸基含有（メタ）アクリレートに由来する構成単位を含む、請求項１に記載の活性エネルギー線硬化性樹脂組成物。
【請求項３】
上記（Ａ）紫外線吸収性重合体が、更に（ａ４）水酸基含有（メタ）アクリレートに由来する構成単位を含み、
ここで上記成分（Ａ）紫外線吸収性重合体を製造する際の各モノマーに由来するイソシアネート基の数と各モノマーに由来する水酸基の数との関係が、イソシアネート基の数を１００として、水酸基の数が５０〜２５０である請求項１又は２に記載の活性エネルギー線硬化性樹脂組成物。
【請求項４】
上記成分（ａ３）１分子中に１個以上のイソシアネート基を有する化合物が、１分子中に２個以上の重合性官能基を有し、該重合性官能基の少なくとも１個がイソシアネート基である化合物を含む請求項１〜３の何れか１項に記載の活性エネルギー線硬化性樹脂組成物。
【請求項５】
上記成分（ａ３）１分子中に１個以上のイソシアネート基を有する化合物が、１分子中に２個以上のイソシアネート基を有する化合物を含む請求項１〜４の何れか１項に記載の活性エネルギー線硬化性樹脂組成物。
【請求項６】
無機粒子を含まない請求項１〜５の何れか１項に記載の活性エネルギー線硬化性樹脂組成物。

【請求項７】
請求項１〜６の何れか１項に記載の活性エネルギー線硬化性樹脂組成物を含む塗料からなるハードコートを有するハードコート積層フィルム。
【請求項８】
実使用状態において太陽光が入射する側の表面から順に、請求項１〜６の何れか１項に記載の活性エネルギー線硬化性樹脂組成物を含む塗料からなるハードコート、及び樹脂フィルムの層を有するハードコート積層フィルム。
【請求項９】
実使用状態において太陽光が入射する側の表面から順に、請求項１〜６の何れか１項に記載の活性エネルギー線硬化性樹脂組成物を含む塗料からなるハードコート、アンカーコート、及び樹脂フィルムの層を有し、上記アンカーコートが、１分子中にベンゾトリアゾール骨格、トリアジン骨格、及びベンゾフェノン骨格からなる群から選択される１種以上の骨格を１個以上有する（メタ）アクリレートに由来する構成単位を含む重合体を含む、塗料からなるハードコート積層フィルム。
【請求項１０】
上記アンカーコートを形成する塗料が含む上記重合体が、
全構成モノマーに由来する構成単位の総和を１００モル％として、
（ｐ１）１分子中にベンゾトリアゾール骨格、トリアジン骨格、及びベンゾフェノン骨格からなる群から選択される１種以上の骨格を１個以上有する（メタ）アクリレートに由来する構成単位  １〜５０モル％；
（ｐ２）アルキル（メタ）アクリレートに由来する構成単位  ３０〜９５モル％；及び、
（ｐ３）水酸基含有（メタ）アクリレートに由来する構成単位  １〜５０モル％；
を含む、請求項９に記載のハードコート積層フィルム。
【請求項１１】
実使用状態において太陽光が入射する側の表面から順に、ハードコート、アンカーコート、及び樹脂フィルムの層を有し；
上記ハードコートは、１分子中にベンゾトリアゾール骨格、トリアジン骨格、及びベンゾフェノン骨格からなる群から選択される１種以上の骨格を１個以上有する（メタ）アクリレートに由来する構成単位を含む重合体を含む第１の塗料からなり；
上記アンカーコートは、１分子中にベンゾトリアゾール骨格、トリアジン骨格、及びベンゾフェノン骨格からなる群から選択される１種以上の骨格を１個以上有する（メタ）アクリレートに由来する構成単位を含む重合体を含む第２の塗料からなり；
下記特性（イ）、（ロ）、及び（ニ）を満たすハードコート積層フィルム。
（イ）可視光線透過率が８０％以上である。
（ロ）紫外線透過率が１％以下である。
（ニ）ＪＩＳ Ａ５７５９：２０１６の６．１０耐候性に準拠し、ＪＩＳ  Ｂ７７５３：２００７に規定されるサンシャインカーボンアーク灯式耐候性試験機を使用し、試験片をハードコート積層フィルムのハードコート側の面が照射面となるようにセットし、ＪＩＳ Ａ５７５９：２０１６の６．１０耐候性の表１１に示される条件で１０００時間の促進耐候性処理をした後、碁盤目試験を、ＪＩＳ Ｋ５６００−５−６：１９９９に従い、促進耐候性処理後のハードコート積層フィルムにハードコート面側から碁盤目の切れ込みを入れて行ったとき分類４、分類３、分類２、分類１又は分類０である。
【請求項１２】
上記ハードコートが、１分子中にベンゾトリアゾール骨格、トリアジン骨格、及びベンゾフェノン骨格からなる群から選択される１種以上の骨格を１個以上有する（メタ）アクリレートに由来する構成単位を含む重合体を含み、かつ無機粒子を含まない塗料からなる；請求項１１に記載のハードコート積層フィルム。
【請求項１３】
上記第２の塗料が含む上記重合体が、
（ｐ１）１分子中にベンゾトリアゾール骨格、トリアジン骨格、及びベンゾフェノン骨格からなる群から選択される１種以上の骨格を１個以上有する（メタ）アクリレートに由来する構成単位；
（ｐ２）アルキル（メタ）アクリレートに由来する構成単位；及び、
（ｐ３）水酸基含有（メタ）アクリレートに由来する構成単位；
を含む、請求項１１又は１２に記載のハードコート積層フィルム。
【請求項１４】
上記第２の塗料が含む上記重合体が、
全構成モノマーに由来する構成単位の総和を１００モル％として、
（ｐ１）１分子中にベンゾトリアゾール骨格、トリアジン骨格、及びベンゾフェノン骨格からなる群から選択される１種以上の骨格を１個以上有する（メタ）アクリレートに由来する構成単位  １〜５０モル％；
（ｐ２）アルキル（メタ）アクリレートに由来する構成単位  ３０〜９５モル％；及び、
（ｐ３）水酸基含有（メタ）アクリレートに由来する構成単位  １〜５０モル％；
を含む、請求項１１〜１３の何れか１項に記載のハードコート積層フィルム。
【請求項１５】
上記第２の塗料が、更に１分子中に２個以上のイソシアネート基を有する化合物を、上記第２の塗料が含む上記重合体１００質量部に対して、１〜５０質量部含む請求項１１〜１４の何れか１項に記載のハードコート積層フィルム。
【請求項１６】
請求項７〜１５の何れか１項に記載のハードコート積層フィルムを含むガラス外貼り用フィルム。
【請求項１７】
請求項７〜１５の何れか１項に記載のハードコート積層フィルムの有する樹脂フィルムの層のハードコートが形成される側の面とは反対側の面の上に粘着剤層を有し；
上記粘着剤層が、上記粘着剤層のベース樹脂１００質量部に対して、紫外線吸収剤０．０１〜５０質量部を含む；ガラス外貼り用フィルム。
【請求項１８】
請求項１〜６の何れか１項に記載の活性エネルギー線硬化性樹脂組成物を含む物品。